(57)【要約】【課題】金属部材と接着層と繊維強化樹脂とを備える樹脂金属複合部材において、前記接着層に対する前記繊維強化樹脂の接着性に優れた樹脂金属複合部材を提供すること。【解決手段】繊維強化樹脂部材及び金属部材の少なくとも一部が接着された樹脂金属複合部材において、前記繊維強化樹脂部材と前記金属部材との接着部が、前記繊維強化樹脂部材に直に接するよう設けられるコーティング層と、前記コーティング層及び前記金属部材に直に接するよう設けられた接着層と、を備える、樹脂金属複合部材である。【選択図】図２
2020055118.tif 000002
【特許請求の範囲】
【請求項１】
繊維強化樹脂部材及び金属部材の少なくとも一部が接着された樹脂金属複合部材において、
前記繊維強化樹脂部材と前記金属部材との接着部が、
前記繊維強化樹脂部材に直に接するよう設けられるコーティング層と、
前記コーティング層及び前記金属部材に直に接するよう設けられた接着層と、
を備える、樹脂金属複合部材。
【請求項２】
前記コーティング層は、２５℃での粘度が５ｍＰａ・ｓ以上４００ｍＰａ・ｓ以下であるコーティング剤により形成される、請求項１に記載の樹脂金属複合部材。
【請求項３】
前記コーティング層は、無機充填材を更に含む、請求項１又は請求項２に記載の樹脂金属複合部材。
【請求項４】
前記コーティング層の膜厚が、前記無機充填材の一次平均粒子径よりも小さい、請求項３に記載の樹脂金属複合部材。
【請求項５】
前記無機充填材の平均一次粒子径が、０．１μｍ以上７．０μｍ以下である、請求項３又は請求項４に記載の樹脂金属複合部材。
【請求項６】
前記無機充填材は、シリカ粒子、チタニア粒子及びアルミナ粒子からなる群より選択される１種以上である、請求項３〜請求項５のいずれか１項に記載の樹脂金属複合部材。
【請求項７】
前記コーティング層は、硬化性化合物が硬化されてなる硬化膜である、請求項１〜請求項６のいずれか１項に記載の樹脂金属複合部材。
【請求項８】
前記硬化性化合物はエポキシ樹脂を含む、請求項７に記載の樹脂金属複合部材。
【請求項９】
少なくとも一部の領域に直に接するよう設けられるコーティング層を有する繊維強化樹脂部材を準備する準備工程と、
前記コーティング層及び金属部材の少なくとも一方に、接着層を形成する接着層形成工程と、
前記繊維強化樹脂部材と前記金属部材とを、前記コーティング層及び前記接着層を介在して接着する接着工程と、
を含む、樹脂金属複合部材の製造方法。
【請求項１０】
前記コーティング層は、２５℃での粘度が５ｍＰａ・ｓ以上４００ｍＰａ・ｓ以下であるコーティング剤により形成される、請求項９に記載の樹脂金属複合部材の製造方法。
【請求項１１】
前記コーティング層は、コーティング剤と、無機充填材と、を用いて形成される、請求項９又は請求項１０に記載の樹脂金属複合部材の製造方法。
【請求項１２】
前記コーティング層は、硬化性化合物が硬化されてなる硬化膜である、請求項９〜請求項１１のいずれか１項に記載の樹脂金属複合部材の製造方法。
【請求項１３】
前記硬化性化合物はエポキシ樹脂を含む、請求項１２に記載の樹脂金属複合部材の製造方法。
【発明の詳細な説明】
【技術分野】
【０００１】
本発明は、樹脂金属複合部材及び樹脂金属複合部材の製造方法に関する。
【背景技術】
【０００２】
繊維強化樹脂（Ｆｉｂｅｒ  Ｒｅｉｎｆｏｒｃｅｄ  Ｐｌａｓｔｉｃｓ；ＦＲＰ）は、航空宇宙、自動車等の様々な分野において、高強度であり、且つ、軽量な材料として、使用されている。繊維強化樹脂が成形加工された繊維強化樹脂部材は、設計の自由度、軽量化等の観点から、金属部材と接着された樹脂金属複合部材としての利用が進められている。
【０００３】
一般に、樹脂金属複合部材は、繊維強化樹脂部材と、金属部材とを、接着層により接着することで製造される技術が知られている。
【０００４】
ここで、特許文献１には、「引っ張り強度５ＧＰａ以下の第１ＰＡＮ系炭素繊維をベースとした第１ＣＦＲＰプリプレグと、引っ張り強度が５ＧＰａより高い第２ＰＡＮ系炭素繊維をベースとした第２ＣＦＲＰプリプレグとを積層したＣＦＲＰ部材と、ＣＦＲＰ又は金属合金である被着材との接合体であって、前記ＣＦＲＰ部材中の前記第１ＣＦＲＰプリプレグが主として前記被着材との接合に供されていることを特徴とする前記接合体」が開示されている。
【先行技術文献】
【特許文献】
【０００５】
【特許文献１】特開２０１１−７３１９１号公報
【発明の概要】
【発明が解決しようとする課題】
【０００６】
上述の様に、従来、接着層に対する金属部材の接着性に関する技術開発が進められている。しかしながら、接着層に対する繊維強化樹脂部材の接着性は、低下することがある。そのため、接着層に対する繊維強化樹脂部材の接着性がより優れた樹脂金属複合部材が求められている。
そこで、本発明では、金属部材と接着層と繊維強化樹脂とを備える樹脂金属複合部材において、前記接着層に対する前記繊維強化樹脂の接着性に優れた樹脂金属複合部材を提供することを課題とする。
【課題を解決するための手段】
【０００７】
上記課題は、以下の手段により解決される。即ち、
【０００８】
［１］  繊維強化樹脂部材及び金属部材の少なくとも一部が接着された樹脂金属複合部材において、
前記繊維強化樹脂部材と前記金属部材との接着部が、
前記繊維強化樹脂部材に直に接するよう設けられるコーティング層と、
前記コーティング層及び前記金属部材に直に接するよう設けられた接着層と、
を備える、樹脂金属複合部材。
【０００９】
［２］  前記コーティング層は、２５℃での粘度が５ｍＰａ・ｓ以上４００ｍＰａ・ｓ以下であるコーティング剤により形成される、前記［１］に記載の樹脂金属複合部材。
【００１０】
［３］  前記コーティング層は、無機充填材を更に含む、前記［１］又は［２］に記載の樹脂金属複合部材。
【００１１】
［４］  前記コーティング層の膜厚が、前記無機充填材の一次平均粒子径よりも小さい、前記［３］に記載の樹脂金属複合部材。
【００１２】
［５］  前記無機充填材の平均一次粒子径が、０．１μｍ以上７．０μｍ以下である、前記［３］又は［４］に記載の樹脂金属複合部材。
【００１３】
［６］  前記無機充填材は、シリカ粒子、チタニア粒子及びアルミナ粒子からなる群より選択される１種以上である、前記［３］〜［５］のいずれか１項に記載の樹脂金属複合部材。
【００１４】
［７］  前記コーティング層は、硬化性化合物が硬化されてなる硬化膜である、前記［１］〜［６］のいずれか１項に記載の樹脂金属複合部材。
【００１５】
［８］  前記硬化性化合物はエポキシ樹脂を含む、前記［７］に記載の樹脂金属複合部材。
【００１６】
［９］  少なくとも一部の領域に直に接するよう設けられるコーティング層を有する繊維強化樹脂部材を準備する準備工程と、
前記コーティング層及び金属部材の少なくとも一方に、接着層を形成する接着層形成工程と、
前記繊維強化樹脂部材と前記金属部材とを、前記コーティング層及び前記接着層を介在して接着する接着工程と、
を含む、樹脂金属複合部材の製造方法。
【００１７】
［１０］  前記コーティング層は、２５℃での粘度が５ｍＰａ・ｓ以上４００ｍＰａ・ｓ以下であるコーティング剤により形成される、前記［９］に記載の樹脂金属複合部材の製造方法。
【００１８】
［１１］  前記コーティング層は、コーティング剤と、無機充填材と、を用いて形成される、前記［９］又は［１０］に記載の樹脂金属複合部材の製造方法。
【００１９】
［１２］  前記コーティング層は、硬化性化合物が硬化されてなる硬化膜である、前記［９］〜［１１］のいずれか１項に記載の樹脂金属複合部材の製造方法。
【００２０】
［１３］  前記硬化性化合物はエポキシ樹脂を含む、前記［１２］に記載の樹脂金属複合部材の製造方法。
【発明の効果】
【００２１】
本実施形態に係る発明によれば、金属部材と接着層と繊維強化樹脂とを備える樹脂金属複合部材において、前記接着層に対する前記繊維強化樹脂の接着性に優れた樹脂金属複合部材が提供される。
【図面の簡単な説明】
【００２２】
【図１】従来の樹脂金属複合部材１における接着部の層構成を示す概略斜視図である。
【図２】本実施形態に係る樹脂金属複合部材２における接着部の層構成の一例を示す概略斜視図である。
【図３】本実施形態に係る樹脂金属複合部材３における接着部の層構成の一例を示す概略斜視図である。
【図４】本実施形態に係る樹脂金属複合部材３における接着部を拡大した概略斜視図である。
【図５】実施例１〜４及び比較例１における引張試験の評価結果である。
【図６】実施例５〜７における引張試験の評価結果である。
【図７】実施例５、７及び８〜１１における引張試験の評価結果である。
【図８】実施例２及び１２〜１３における引張試験の評価結果である。
【発明を実施するための形態】
【００２３】
以下に、本実施形態について説明する。これらの説明及び実施例は実施形態を例示するものであり、実施形態の範囲を制限するものではない。
【００２４】
本実施形態中に段階的に記載されている数値範囲において、一つの数値範囲で記載された上限値又は下限値は、他の段階的な記載の数値範囲の上限値又は下限値に置き換えてもよい。また、本実施形態中に記載されている数値範囲において、その数値範囲の上限値又は下限値は、実施例に示されている値に置き換えてもよい。
【００２５】
本実施形態において各成分は該当する物質を複数種含んでいてもよい。本実施形態において組成物中の各成分の量について言及する場合、組成物中に各成分に該当する物質が複数種存在する場合には、特に断らない限り、組成物中に存在する当該複数種の物質の合計量を意味する。
【００２６】
本実施形態において「工程」との語は、独立した工程だけでなく、他の工程と明確に区別できない場合であってもその工程の所期の目的が達成されれば、本用語に含まれる。
【００２７】
−樹脂金属複合部材−
本実施形態に係る樹脂金属複合部材は、繊維強化樹脂部材及び金属部材の少なくとも一部が接着された樹脂金属複合部材において、前記繊維強化樹脂部材と前記金属部材との接着部が、前記繊維強化樹脂部材に直に接するよう設けられるコーティング層と、前記コーティング層及び前記金属部材に直に接するよう設けられた接着層と、を備える。樹脂金属複合部材は、その他の層を備えていてもよい。
【００２８】
繊維強化樹脂部材及び金属部材を接着させた樹脂金属複合部材は、電気機器、輸送機器、医療機器等の様々な製造分野で使用される。従来の樹脂金属複合部材は、繊維強化樹脂部材及び金属部材が、直に接するように設けられた接着層により接着されている。
図１は、従来の樹脂金属複合部材１における接着部の層構成を示す概略斜視図である。図１に示すように、従来の樹脂金属複合部材１は、接着部において、繊維強化樹脂部材４００及び金属部材１００が、接着層２００を介在して接着されている。接着層２００は、繊維強化樹脂部材４００及び金属部材１００に対し、直に接するように設けられている。
【００２９】
しかしながら、従来の樹脂金属複合部材では、接着層に対する繊維強化樹脂部材の接着性が低下することがある。この要因としては、必ずしも明らかではないが、以下の様に推察される。
【００３０】
繊維強化樹脂部材の表面は、微細な凹凸を有しており、表面粗さが高い傾向にある。そのため、繊維強化樹脂部材と金属部材とを、接着層により接着しようとすると、接着層と繊維強化樹脂部材との接着界面に接着ムラが生じやすい。その結果、接着層に対する繊維強化樹脂部材の接着性が低下すると考えられる。
【００３１】
一方、本実施形態に係る樹脂金属複合部材は、上記構成を有する樹脂金属複合部材とすることで、接着層の樹脂金属複合部材に対する接着性に優れる。その理由は、以下のように推察される。
【００３２】
繊維強化樹脂部材における、金属部材と接着される接着面が、コーティング層を備えると、コーティング層により、繊維強化樹脂部材の表面の粗さが低減される傾向にある。そのため、接着層と繊維強化樹脂部材との接着界面における接着ムラが抑制され、接着層に対する繊維強化樹脂部材の接着性に優れた樹脂金属複合部材が得られると考えられる。
【００３３】
以下、本実施形態に係る樹脂金属複合部材２における接着部の層構成の一例について説明する。図２は、本実施形態に係る樹脂金属複合部材２における接着部の層構成の一例を示す概略斜視図である。図２に示す樹脂金属複合部材２は、接着部において、繊維強化樹脂部材４００及び金属部材１００が、接着層２００とコーティング層３００とを介在して接着されている。コーティング層３００は、繊維強化樹脂部材４００の上に直に接するように設けられている。接着層２００は、コーティング層３００及び金属部材１００に直に接するよう設けられている。
【００３４】
樹脂金属複合部材２は、無機充填材を更に含んだ構成である樹脂金属複合部材３としてもよい。以下、無機充填材を含む樹脂金属複合部材３における接着部の層構成の一例について説明する。図３は、本実施形態に係る樹脂金属複合部材３における接着部の層構成の一例を示す概略斜視図である。図３に示す樹脂金属複合部材３は、接着部において、繊維強化樹脂部材４００及び金属部材１００が、接着層２００とコーティング層３００と無機充填材５００とを介在して接着されている。コーティング層３００は、繊維強化樹脂部材４００の上に直に接するように設けられている。接着層２００は、コーティング層３００及び金属部材１００に直に接するよう設けられている。無機充填材５００は、コーティング層３００に凸部を形成している。
【００３５】
以下、本実施形態に係る樹脂金属複合部材の各層について、詳細に説明する。なお、符号は省略して説明する。
【００３６】
［金属部材］
金属部材の材料としては、単金属（アルミニウム、鉄、銅、亜鉛、クロム、ニッケル、モリブデン、バナジウム、インジウム、金、白金等）、又は合金（ステンレス、アルミニウム合金、銅合金、ニッケル・コバルトの合金等）などが挙げられる。
【００３７】
金属部材は、接着層に対する金属部材の接着性を向上させる観点から、接着層と接着する表面を、化学エッチング、サンドブラスト、レーザー照射等により粗面化する処理を施していてもよい。
【００３８】
［接着層］
接着層の組成は、金属部材と、コーティング層とが接着されるものであれば、特に制限されず、周知の接着剤を含むことが好ましい。
【００３９】
接着剤としては、特に限定されるものではないが、熱硬化性樹脂を使用するのが好ましく、熱硬化性樹脂としては、常温硬化型或は熱硬化型のエポキシ樹脂、ビニルエステル樹脂、ＭＭＡ樹脂、アクリル樹脂、不飽和ポリエステル樹脂、又はフェノール樹脂などが好適に使用される。熱硬化性樹脂は、１種単独で使用しても、２種以上を併用してもよい。
【００４０】
上記の中でも、コーティング層における硬化性化合物がエポキシ樹脂を含む場合、接着剤としてはエポキシ樹脂を用いることが好ましい。
【００４１】
エポキシ樹脂の種類は、特に制限されず、公知のエポキシ樹脂を使用することができる。具体的には、例えば、液状のビスフェノール型エポキシ樹脂、液状のポリアミン（脂肪族ポリアミン、環状ポリアミン、芳香族ポリアミン等）を含むアミン−ビスフェノール型エポキシ樹脂、液状のグリシジルアミン型エポキシ樹脂、フェノールノボラック型エポキシ樹脂、オルソクレゾールノボラック型エポキシ樹脂、脂環族エポキシ樹脂、これらの付加物等が挙げられる。
エポキシ樹脂は、１種単独で使用しても、２種以上を併用してもよい。
エポキシ樹脂は、エポキシ樹脂の単量体、前記エポキシ樹脂のオリゴマー、プレポリマーのいずれの形態であってもよい。
【００４２】
本実施形態に係る樹脂金属複合部材は、樹脂金属複合部材を積層方向に切断した断面において、接着層とコーティング層との間に界面が存在する。
【００４３】
エポキシ樹脂におけるエポキシ当量（分子量／エポキシ基数）は、特に制限されない。例えば、接着層に対する金属部材及びコーティング層の接着性を向上させる観点から、前記エポキシ当量は、５０ｇ／ｅｑ以上５００ｇ／ｅｑ以下であることが好ましく、１００ｇ／ｅｑ以上３００ｇ／ｅｑ以下であることがより好ましく、１５０ｇ／ｅｑ以上２５０ｇ／ｅｑ以下であることが更に好ましい。
なお、エポキシ樹脂のエポキシ当量は、ＪＩＳ  Ｋ  ７２３６：２００９に準じた方法で測定される値とする。
【００４４】
接着剤の粘度を、上記範囲内とする手法は特に限定されないが、例えば、熱可塑性樹脂として、エポキシ樹脂のプレポリマーを使用する方法；溶媒の有無により熱硬化性樹脂の濃度を調整する方法等が挙げられる。
【００４５】
接着層の膜厚は、特に制限されないが、例えば、接着層に対する金属部材及びコーティング層の接着性を向上させる観点から、１μｍ以上１００μｍ以下であることが好ましく、５μｍ以上５０μｍ以下であることがより好ましく、１０μｍ以上３０μｍ以下であることが更に好ましい。コーティング層が無機充填材を含む場合、前記接着層の膜厚は、無機充填材が存在しない領域における、繊維強化樹脂部材の表面における凹凸部の凸部とコーティング層との界面から、金属部材と接着層との界面までの、最短の直線距離を表す。
【００４６】
接着層の膜厚は、樹脂金属複合部材を層方向に切断し、得られた樹脂金属複合部材の断面を、画像計測又はウエット膜厚計により測定した値とする。
【００４７】
［繊維強化樹脂部材］
繊維強化樹脂部材を形成する繊維強化樹脂としては、特に制限されず、適宜公知の繊維強化樹脂を用いてよい。繊維強化樹脂としては、例えば、カーボン繊維強化樹脂（ＣＦＲＰ）、ガラス繊維強化樹脂（ＧＦＲＰ）、アラミド繊維強化樹脂、天然繊維（例えば、竹、ケナフなど）強化樹脂等を用いることができる。
【００４８】
［コーティング層］
コーティング層は、繊維強化樹脂部材の表面粗さを低下させることができるものであれば特に制限されない。例えば、コーティング層は、接着層に対する繊維強化樹脂部材の接着性をより向上させる観点から、硬化性化合物が硬化されてなる硬化膜であることが好ましい。
【００４９】
硬化性化合物は、加熱、光照射等により膜硬化を行えるものであれば特に限定されず、適宜好適な硬化性化合物を適用してよい。例えば、硬化性化合物としては、エポキシ樹脂、ポリアミド樹脂、フェノール樹脂、シリコーン樹脂、ウレタン、塩化ゴム、アクリル樹脂等の樹脂；スチレン単量体、（メタ）アクリル単量体等の単量体などが挙げられる。上記の中でも、硬化性化合物は、繊維強化樹脂部材における表面粗さを低減する観点から、エポキシ樹脂を含むことが好ましい。
【００５０】
エポキシ樹脂の種類は特に制限されず、公知のエポキシ樹脂を使用することができる。
具体的には、例えば、液状のビスフェノール型エポキシ樹脂、液状のポリアミン（脂肪族ポリアミン、環状ポリアミン、芳香族ポリアミン等）を含むアミン−ビスフェノール型エポキシ樹脂、液状のグリシジルアミン型エポキシ樹脂、フェノールノボラック型エポキシ樹脂、オルソクレゾールノボラック型エポキシ樹脂、脂環族エポキシ樹脂、これらの付加物等が挙げられる。
エポキシ樹脂は、１種単独で使用しても、２種以上を併用してもよい。
エポキシ樹脂は、エポキシ樹脂の単量体、前記エポキシ樹脂のオリゴマー、プレポリマーのいずれの形態であってもよい。
【００５１】
エポキシ樹脂におけるエポキシ当量（分子量／エポキシ基数）は、特に制限されない。例えば、成形性、耐リフロー性及び電気的信頼性等の各種特性バランスの観点から、前記エポキシ当量は、５０ｇ／ｅｑ以上５００ｇ／ｅｑ以下であることが好ましく、１００ｇ／ｅｑ以上３００ｇ／ｅｑ以下であることがより好ましく、１５０ｇ／ｅｑ以上２５０ｇ／ｅｑ以下であることが更に好ましい。
なお、エポキシ樹脂のエポキシ当量は、ＪＩＳ  Ｋ  ７２３６：２００９に準じた方法で測定される値とする。
【００５２】
コーティング層は、必要に応じて、無機充填材を含んでいてもよい。
【００５３】
無機充填材としては、炭酸カルシウム粒子、硫酸バリウム粒子、タルク粒子、酸化マグネシウム粒子、ジルコニア粒子（ＺｒＯ２）、シリカ粒子（ＳｉＯ２）、チタニア粒子（ＴｉＯ２）、アルミナ粒子（ＡｌＯ２）等が挙げられる。無機充填材は、１種類を単独で使用しても、２種類以上を併用してもよい。
上記の中でも、無機充填材は、接着層に対するコーティング層の接着性をより向上させる観点から、シリカ粒子、チタニア粒子及びアルミナ粒子からなる群より選択される１種以上であることが好ましい。
【００５４】
無機充填材の含有率としては、アンカー効果を向上させる観点から、コーティング層の全固形分量に対して５質量％以上６０質量％以下であることが好ましく、５質量％以上４０質量％以下であることがより好ましく、１０質量％以上３０質量％以下であることがさらに好ましい。
【００５５】
無機充填材の平均一次粒子径（体積平均一次粒子径、「ＴＦＩＬＬＥＲ」とも称す）としては、０．１μｍ以上２０μｍ以下であることが好ましく、０．１μｍ以上１０μｍ以下であることがより好ましく、０．２μｍ以上７．０μｍ以下であることがさらに好ましい。
【００５６】
本実施形態において、無機充填材の平均一次粒子径は、無機充填材が一種単独で用いられている場合には、前記一種の無機充填材の平均一次粒子径を、無機充填材として２種以上が併用されている場合には無機充填材全体としての平均一次粒子径をいう。
【００５７】
無機充填材の平均一次粒子径は、電子顕微鏡を用いて、任意の一次粒子５０個を観察し、各一次粒子の最大径を求め、その算術平均値を平均一次粒子径とする。
【００５８】
コーティング層は、コーティング剤により形成されることが好ましい。
【００５９】
コーティング剤は、例えば、液状の硬化性化合物そのものをコーティング剤としてもよく、硬化性化合物を有機溶剤等の溶媒に溶解させたものをコーティング剤としてもよい。
【００６０】
コーティング剤は、必要に応じて、光重合開始剤、熱重合開始剤等の重合開始剤；水、有機溶剤等の溶媒などを含んでいてもよい。
【００６１】
コーティング剤は、２５℃での粘度が、５ｍＰａ・ｓ以上４００ｍＰａ・ｓ以下であることが好ましく、６ｍＰａ・ｓ以上２００ｍＰａ・ｓ以下であることが好ましく、７ｍＰａ・ｓ以上１００ｍＰａ・ｓ以下であることがより好ましく、７ｍＰａ・ｓ以上５０ｍＰａ・ｓ以下であることが更に好ましい。
【００６２】
コーティング剤の粘度が５ｍＰａ・ｓ以上４００ｍＰａ・ｓ以下であると、コーティング剤によりコーティング層を形成した際に、繊維強化樹脂部材の表面における微細な凹部にコーティング剤が含浸された状態となり易い。その結果、繊維強化樹脂部材に対するコーティング層の接着性がより高まり、これにより接着層に対する繊維強化樹脂部材の接着性もより高まることが考えられる。
【００６３】
コーティング剤の粘度は、ＪＩＳ  Ｚ８８０３：２０１１液体の粘度測定方法により測定される値とする。
【００６４】
コーティング剤の粘度を、上記範囲内とする手法は特に限定されないが、例えば、硬化性化合物としてエポキシ樹脂の単量体とオリゴマー又はプレポリマーとを併用し、コーティング剤の粘度を調整する方法；溶媒により硬化性化合物の濃度を希釈して調整する方法等が挙げられる。
【００６５】
コーティング層の膜厚は、特に制限されないが、例えば、繊維強化樹脂部材における表面粗さをより低減する観点から、１μｍ以上５０μｍ以下であることが好ましく、１μｍ以上３０μｍ以下であることがより好ましく、１μｍ以上１０μｍ以下であることが更に好ましい。コーティング層が無機充填材を含む場合、前記膜厚は後述のＴＣＯＲＴを指す。
【００６６】
コーティング層の膜厚は、樹脂金属複合部材を層方向に切断し、得られた樹脂金属複合部材の断面を、画像計測又はウエット膜厚計により測定した値とする。
【００６７】
コーティング層の膜厚（ＴＣＯＲＴ）は、接着層に対する繊維強化樹脂部材の接着性をより向上させる観点から、無機充填材の一次平均粒子径（ＴＦＩＬＬＥＲ）よりも小さいことが好ましい。
【００６８】
図４に、本実施形態に係る樹脂金属複合部材３における接着部を拡大した概略斜視図を示す。図４に示すように、樹脂金属複合部材３において、コーティング層の膜厚（ＴＣＯＲＴ）とは、無機充填材が存在しない領域における、繊維強化樹脂部材の表面の、凹凸部の凸部から、コーティング層と接着層との界面までの、最短の直線距離ＴＣＯＲＴを表す。
【００６９】
−樹脂金属複合部材の製造方法−
本実施形態に係る樹脂金属複合部材の製造方法は、少なくとも一部の領域に直に接するよう設けられるコーティング層を有する繊維強化樹脂部材を準備する準備工程と、前記コーティング層及び前記金属部材の少なくとも一方に、接着層を形成する接着層形成工程と、前記繊維強化樹脂部材と前記金属部材とを、前記コーティング層及び前記接着層を介在して接着する接着工程と、を含む。樹脂金属複合部材の製造方法は、その他の工程を含んでいてもよい。
【００７０】
本実施形態に係る樹脂金属複合部材の製造方法の各工程について、下記に詳細に説明する。
【００７１】
［準備工程］
準備工程では、少なくとも一部の領域（具体的には、金属部材が接着される予定の領域）に直に接するよう設けられるコーティング層を有する繊維強化樹脂部材を準備する。
本準備工程は、既に製造されたコーティング層を有する繊維強化樹脂部材を単に準備する工程であってもよいし、繊維強化樹脂部材の上に直に接するようコーティング層を形成するコーティング層形成工程であってもよい。
【００７２】
準備工程がコーティング層形成工程である場合、コーティング層を形成する方法は、特に制限されず、適宜公知の手法を用いてコーティング層を形成してよい。
例えば、コーティング層は、コーティング剤を用いて形成されることが好ましく、接着層に対するコーティング層の接着性をより向上させる観点から、コーティング剤と、無機充填材と、を用いて形成されることがより好ましい。
【００７３】
コーティング剤の塗布方法は、特に制限されず、刷毛塗り、バーコーター法、スプレー塗装法、ディンピング法、ロールコーター法等の手法を用いて形成されていてもよい。
【００７４】
［接着層形成工程］
接着層形成工程では、前記コーティング層及び前記金属部材の少なくとも一方に、接着層を形成する。
【００７５】
接着層は、後述する接着工程においてコーティング層及び金属部材のそれぞれが接着層と直に接するようにすることができれば、コーティング層に接着層が形成されていてもよく、金属部材に接着層が形成されていてもよく、コーティング層及び金属部材の両方に接着層が形成されていてもよい。
例えば、樹脂金属複合部材の製造方法を効率化する観点から、コーティング層及び前記金属部材の少なくとも一方に、接着層を形成することが好ましく、金属部材に接着層が形成されることがより好ましい。
【００７６】
接着層を形成する方法は、特に制限されず、適宜公知の手法を用いて接着層を形成してよい。例えば、接着層は、刷毛塗り、ヘラ付、バーコーター法、スプレー塗装法、ロールコーター法等の手法を用いて形成されていてもよい。
【００７７】
［接着工程］
接着工程では、前記繊維強化樹脂部材と前記金属部材とを、前記コーティング層及び前記接着層を介在して接着する。
【００７８】
繊維強化樹脂部材と金属部材との接着方法は、両者をコーティング層及び接着層を介在して接着することができれば特に制限されず、適宜好適な手法を適用してよい。例えば、繊維強化樹脂部材と金属部材とを、より好適に接着する観点から、両者をコーティング層及び接着層を介在して接着するとき、繊維強化樹脂部材及び金属部材の両側から圧力を付与していてもよい。
【実施例】
【００７９】
以下、本発明を実施例に基づきさらに詳細に説明するが、本発明は下記実施例により限定されるものではない。以下の実施例に示す材料、使用量、割合、処理手順等は、本実施形態の趣旨を逸脱しない限り適宜変更することができる。なお、特に断りがない限り「部」は「質量部」を意味する。
【００８０】
（コーティング剤１の作製）
表１に示す量のビスフェノールＡ型エポキシ樹脂（分子量：約３７０、エポキシ当量：１８４〜１９４、製品名：８２８、三菱ケミカル社製）と、脂肪族ポリアミン（アミン価：３４５〜３８５、製品名：ＳＴ１２、三菱ケミカル社製）とを混合し、混合液を作製した。次に、前記混合液全量に対してエポキシシンナー（大伸化学社製、型番５エポキシシンナー）２３部を加えて混合液を希釈し、これをコーティング剤とした。
【００８１】
（コーティング剤２〜１３の作製）
表１に示す硬化性化合物、分散剤（塩基系高分子型分散剤：日本ルーブリゾール社製、ソルスパース３２０００）及び無機充填材の種類及び量を、電子天秤で秤量し、２００ｍｌガラス瓶に入れ、金属へらで軽く混合させた。その後、ペイントシャーカーを用いて３時間室温（２５℃）で分散させ、これをコーティング剤とした。なお、ビスフェノールＡ型エポキシ樹脂、脂肪族ポリアミン及びエポキシシンナーは、コーティング剤１で示すものと同じ仕様とした。
【００８２】
各コーティング剤の２５℃における粘度を表１に示す。表１中、コーティング剤の粘度の項目において「−」が記載されている例は、それぞれコーティング剤の粘度を測定していないことを表す。
【００８３】
【表１】
2020055118.tif 000003
【００８４】
［実施例１〜１３］
（コーティング層を有する繊維強化樹脂部材の準備工程）
２．５ｃｍ×１１．５ｃｍ×０．２ｃｍの繊維強化樹脂部材（ＣＦＲＰ、Ｏ−ＫＥＩ樹脂社製）において、金属部材と接着する接着予定部（２．５ｃｍ×１ｃｍ）に対し、バーコーターＮｏ．４により表１に示す仕様のコーティング剤を塗布し、室温（２５℃）にて乾燥させ、膜厚５μｍの硬化膜を得た。なお、実施例５及び６については、バーコーターはＮｏ．１を用いた。
【００８５】
（接着層形成工程）
２．５ｃｍ×１２ｃｍ×０．２ｃｍの金属部材（アルミニウム合金、Ａ５０５２）において、繊維強化樹脂部材と接着する接着予定部（２．５ｃｍ×１ｃｍ）に対し、へらにより接着剤（製品名アラルダイト  スタンダード、ハンツマン・ジャパン社製）を、接着層の厚さが２０μｍとなるように塗布した。
（接着工程）
上記で形成されたコーティング層と塗布した接着剤が対面するように、繊維強化樹脂部材と金属部材とを重ね合わせ、１ｋｇの重りをのせ、繊維強化樹脂部材及び金属部材が接着された樹脂金属複合部材を作製した。
【００８６】
実施例１の樹脂金属複合部材は、無機充填材を含まない構成であるため、表１中の無機充填材に関する項目は、「−」とした。
【００８７】
［比較例１］
２．５ｃｍ×１２ｃｍ×０．２ｃｍの金属部材（アルミニウム合金、Ａ５０５２）において、繊維強化樹脂部材と接着する接着予定部（２．５ｃｍ×３ｃｍ）を、研磨紙♯４００を用いて表面研磨した。この接着予定部に対し、へらにより接着剤（製品名アラルダイト  スタンダード、ハンツマン・ジャパン社製）を、接着層の厚さが２０μｍとなるように塗布した。
２．５ｃｍ×１１．５ｃｍ×０．２ｃｍの繊維強化樹脂部材（ＣＦＲＰ、Ｏ−ＫＥＩ樹脂社製）における金属部材と接着する接着予定部（２．５ｃｍ×１ｃｍ）と、上記で塗布した接着剤とが対面するように、繊維強化樹脂部材と金属部材とを重ね合わせ、１ｋｇの重りをのせ、繊維強化樹脂部材及び金属部材が接着された樹脂金属複合部材を作製した。
【００８８】
−引張試験１の評価−
各例の樹脂金属複合部材について、ＪＩＳ  Ｋ６８５０：１９９９に記載の接着剤−剛性被着材の引張せん断接着強さ試験方法に準じて、下記の条件で応力（ＭＰａ）の測定を行った。本測定を、各例の樹脂金属複合部材について５回行い、その算術平均値を、引張試験１の結果とした。結果を表２に示す。
・試験機：万能材料試験機（型式：ＡＧ−１００ｋＮＸ、（株）島津製作所製）
・接着面積：縦１０ｍｍ、横２５ｍｍ
・変位速度：５ｍｍ／ｍｉｎ
【００８９】
−長期耐久性試験後の引張試験の評価−
実施例１〜７及び比較例１の樹脂金属複合部材を、冷熱衝撃試験機（ＴＳＡ−１０１Ｓ、エスペック株式会社製）に設置し、大気中、−４０℃から１５０℃の間で、温度上昇及び温度下降を各々３０分間隔で５００サイクル繰り返し（５００時間）、気相冷熱サイクル試験を行った。この際、度サイクル１回で、温度上昇及び温度下降がそれぞれ１回ずつ行われる。前記気相冷熱サイクル試験の終了後、上述の引張試験を行なった結果を、長期耐久性試験後の引張試験の結果とした。結果を表３に示す。
【００９０】
【表２】
2020055118.tif 000004
【００９１】
【表３】
2020055118.tif 000005
【００９２】
表２〜３、及び図５〜８に示すように、実施例の樹脂金属複合部材は、比較例１の樹脂金属複合部材よりも、平均応力の値が高い傾向にあった。つまり、実施例の樹脂金属複合部材は、比較例１の樹脂金属複合部材よりも、接着層に対する繊維強化樹脂の接着性に優れていることがわかった。より具体的に、図５に示すように、コーティング層を有する実施例１〜４の樹脂金属複合部材は、コーティング層を有さない比較例１の樹脂金属複合部材よりも、引張試験１及び長期耐久性試験後の引張試験の両方において、平均応力の値が高いことがわかった。
図６に示すように、無機充填材としてアルミナ粒子を用いた場合、長期耐久性試験後の引張試験では、アルミナ粒子の平均一次粒子径が大きくなるにともない、平均応力の値も高くなる傾向にあることがわかった。この要因としては、平均一次粒子径の大きい無機充填材の方が、アンカー効果により接着層とコーティング層との接着性が高まることが考えられる。
さらに図７に示すように、無機充填材として平均一次粒子径が０．２μｍのアルミナ粒子を用いた場合、アルミナ粒子の含有量が２０質量％である実施例の樹脂金属複合部材は、アルミナ粒子の含有量が１０質量％又は４０質量％である実施例の樹脂金属複合部材よりも、平均応力の値がより高くなる傾向にあることがわかった。一方で、無機充填材として平均一次粒子径が５μｍのアルミナ粒子を用いた場合、アルミナ粒子の含有量を１０、２０、４０質量％と変更しても、平均応力の値に大きな変化はみられなかった。
さらに図８に示すように、無機充填材として平均一次粒子径が６．２μｍのシリカ粒子を用いた場合、シリカ粒子の含有量が５質量％又は２０質量％である実施例の樹脂金属複合部材は、シリカ粒子の含有量が１０質量％である実施例の樹脂金属複合部材よりも、平均応力の値がより高くなる傾向にあることがわかった。
【符号の説明】
【００９３】
１、２、３  樹脂金属複合部材
１００  金属部材
２００  接着層
３００  コーティング層
４００  繊維強化樹脂部材
５００  無機充填材
ＴＦＩＬＬＥＲ  無機充填材の平均一次粒子径
ＴＣＯＡＴ  コーティング層の膜厚
【図１】
2020055118.tif 000006
【図２】
2020055118.tif 000007
【図３】
2020055118.tif 000008
【図４】
2020055118.tif 000009
【図５】
2020055118.tif 000010
【図６】
2020055118.tif 000011
【図７】
2020055118.tif 000012
【図８】
2020055118.tif 000013